(57)【特許請求の範囲】
【請求項１】
平均再結晶粒径が０．０５μｍ〜５０μｍのＲ２Ｆｅ１４Ｂ正方晶相からなる再結晶粒の集合組織を有する異方性Ｒ−Ｆｅ−Ｂ系磁石粉末４５ｗｔ％〜９８ｗｔ％と、平均結晶粒径５０ｎｍ以下の体心立方鉄および鉄ホウ化物を含む軟質磁性相とＮｄ２Ｆｅ１４Ｂ型結晶を有する硬質磁性相からなる等方性Ｒ−Ｆｅ−Ｂ系ナノコンポジット磁石粉末０．９ｗｔ％〜４９ｗｔ％と、樹脂１ｗｔ％〜１０ｗｔ％とからなる異方性ボンド磁石。
【請求項２】
請求項１において、Ｒ−Ｆｅ−Ｂ系ナノコンポジット磁石粉末の組成式がＲｘ（Ｆｅ１−ｕＣｏｕ）１００−ｘ−ｙ−ｚＢｙＭｚ、（Ｒ：Ｐｒ，Ｎｄ，Ｄｙの１種または２種以上、Ｍ：Ｃｒ，Ｖ，Ｍｏ，Ａｌ，Ｓｉ，Ｃｕ，Ｇａ，Ｐｂ，Ａｕ，Ｐｔ，Ａｇの１種または２種以上）で表され、組成を限定するｘ（ａｔ％）、ｙ（ａｔ％）、ｚ（ａｔ％）及びｕが以下の範囲である異方性ボンド磁石。
３≦ｘ≦６、１０≦ｙ≦３０、０＜ｚ≦１０、０＜ｕ≦０．５
【発明の詳細な説明】
【０００１】
【発明の属する技術分野】
この発明は、耐熱性、耐候性と共に磁気特性、特に残留磁束密度（以下Ｂｒという）、最大磁気エネルギー積（以下（ＢＨ）ｍａｘという）のすぐれた異方性ボンド磁石に係り、Ｒ−Ｆｅ−Ｂ系合金鋳塊あるいは前記鋳塊を粉砕して得られた粗粉砕粉を特定の熱処理条件のＨ２処理法により、特定の平均再結晶粒径を有する正方晶のＲ２Ｆｅ１４Ｂ相の再結晶粒集合組織を有する異方性磁石粉末となし、これに特定量の微細な等方性Ｒ−Ｆｅ−Ｂ系ナノコンポジット磁石粉末およびバインダーの樹脂を配合混合後、成形して得られた耐熱性、耐候性並びにＢｒ、（ＢＨ）ｍａｘ等の磁気特性のすぐれた異方性ボンド磁石に関する。
【０００２】
【従来の技術】
一般にボンド磁石は焼結磁石に比して、磁気特性では劣るにもかかわらず、機械的強度にすぐれ、且つ形状の自由度が高いこと等より、近年、その利用範囲が急速に拡大している。かかるボンド磁石は、磁石粉末と有機バインダー、金属バインダー等により結合して成形されるが、ボンド磁石の磁気特性は使用する磁石粉末の磁気特性に左右される。
【０００３】
ボンド磁石用磁石粉末としては、（１）Ｒ−Ｆｅ−Ｂ系鋳塊を機械的粉砕法、あるいはＨ２吸蔵崩壊法により得られた磁石粉末や、あるいは、（２）液体急冷法やアトマイズ法によって、溶融合金から超急冷して得られた磁石粉末が利用されている。
【０００４】
前者の（１）磁石粉末では、Ｒ２Ｆｅ１４Ｂ相が粒内破壊して粉砕されるので、Ｒ２Ｆｅ１４Ｂ相がＲリッチ相で囲まれた組織にならず、Ｒ２Ｆｅ１４Ｂ相の一部にＲリッチ相が一部付着した組織となり、また、粉砕時に磁石粉末に歪が残留するため、粉砕のままでは保磁力ｉＨｃは３ｋＯｅ以下に低下し、歪取り熱処理した磁石粉末やＲ２Ｆｅ１４Ｂ相粒界部にＲリッチ相を形成させる集合粉末とした磁石粉末でも、ボンド磁石用粉末として使用した場合、成形圧力の増加に伴って、ボンド磁石のｉＨｃは大幅に低下し、また、バインダーの硬化時にも磁気特性が低下する欠点がある。
【０００５】
一方、後者の（２）磁石粉末の場合は、個々のＲ２Ｆｅ１４Ｂ相の結晶粒の結晶方向が任意で粉末の磁気特性が等方性であるため、ボンド磁石自体も等方性であるため、高磁気特性が望めず、実用的には用途が制限される問題がある。
【０００６】
また、低価格かつ、高性能なボンド磁石を得るためにフェライト磁石粉末に高性能のＲ−Ｆｅ−Ｂ系磁石粉末を添加配合した高性能ボンド磁石が提案されているが、前記Ｒ−Ｆｅ−Ｂ系磁石粉末は超急冷粉、あるいは鋳塊粉砕粉の等方性の磁石粉末であり、磁気特性の改善向上は小さかった（特開昭６１−２８４９０６号、特開昭６３−２８７００３号、特開平２−７８２０４号、特開平３−１８１１０４号、特開平３−２２２３０３号）。
【０００７】
【発明が解決しようとする課題】
そこで、最近、異方性ボンド用磁石粉末として、Ｒ−Ｆｅ−Ｂ系合金鋳塊あるいは粉砕後の粗粉砕粉を特定の熱処理条件のＨ２処理法により、Ｒ２Ｆｅ１４Ｂ正方晶相からなる再結晶集合組織となした異方性Ｒ−Ｆｅ−Ｂ系磁石粉末が提案されている（特開平１−１３２１０６号）。
【０００８】
前記異方性磁石粉末を用いて異方性ボンド磁石を製造する方法としては、前記磁石粉末にバインダーとして樹脂を添加配合後、圧縮成形し、さらにバインダー硬化のためのキュア熱処理する工程などが一般に知られている。
【０００９】
しかし、原料粉末の異方性磁石粉末は非常に酸化され易い上、予め磁石粉末をカップリング処理等で粉末表面を被覆しても、成形時の応力によって磁石粉末には割れが発生し、活性な金属面が露出してより酸化され易くなり、また、成形したボンド磁石は密度が低くて空孔部が多く、前記空孔部にＯ２、Ｈ２Ｏが容易に侵入してボンド磁石が酸化し、磁気特性が時間とともに劣化する問題があった。
さらに成形時に磁石粉末が割れることは、磁石粉末へ多量の歪を導入することを意味し、保磁力および角型性の劣化を生じる観点からも好ましくなかった。
【００１０】
最近、異方性磁石粉末にＳｍ−Ｆｅ−Ｎ系磁石粉末を添加して、充填密度を高めた異方性ボンド磁石が提案（特開平６−１３２１０７号）されているが、前記磁石は初期磁気特性を向上させるものの、Ｓｍ−Ｆｅ−Ｎ系磁石粉末自身の耐候性の劣化から、磁気特性の劣化が大きいという問題がある。
【００１１】
この発明は、上述の異方性ボンド磁石の問題点を解消し、成形時に磁石粉末に割れを生ずることなく、耐候性と共に磁気特性、特にＢｒ、（ＢＨ）ｍａｘのすぐれた異方性ボンド磁石の提供を目的としている。
【００１２】
【課題を解決するための手段】
発明者らは、従来の異方性ボンド磁石の問題点を解決すべく、種々検討した結果、ボンド磁石中の空孔部がその耐熱性、耐候性に影響を及ぼすと考え、さらに検討した結果、異方性Ｒ−Ｆｅ−Ｂ系磁石粉末に特定量の等方性Ｒ−Ｆｅ−Ｂ系ナノコンポジット磁石粉末と樹脂を添加することにより、
▲１▼磁石空孔部に優先的に等方性Ｒ−Ｆｅ−Ｂ系ナノコンポジット磁石粉末が充填され、空孔率が減少し、磁石内部へのＯ２、Ｈ２Ｏの侵入が防止され、耐熱性、耐候性が向上すること、
▲２▼空孔部に前記等方性磁石粉末が充填されるため、磁気特性が向上すること、
▲３▼粉末の充填状態がよくなるために、成形時に異方性磁石粉末が受ける応力集中が減少し、磁石粉末の割れは減少することにより、活性の金属破面が減少し、耐熱性、耐候性が向上し、
▲４▼かかる作用効果が相乗してボンド磁石の耐熱性、耐候性の向上、および磁気特性の改善向上に有効なることを知見し、この発明を完成した。
【００１３】
すなわち、この発明は、
平均再結晶粒径が０．０５μｍ〜５０μｍのＲ２Ｆｅ１４Ｂ正方晶相からなる再結晶粒の集合組織を有する異方性Ｒ−Ｆｅ−Ｂ系磁石粉末４５ｗｔ％〜９８ｗｔ％と、平均結晶粒径５０ｎｍ以下の体心立方鉄および鉄ホウ化物を含む軟質磁性相とＮｄ２Ｆｅ１４Ｂ型結晶を有する硬質磁性相からなる等方性Ｒ−Ｆｅ−Ｂ系ナノコンポジット磁石粉末０．９ｗｔ％〜４９ｗｔ％と、樹脂１ｗｔ％〜１０ｗｔ％とからなる異方性ボンド磁石である。
【００１４】
また、この発明は、上記の異方性ボンド磁石において、
Ｒ−Ｆｅ−Ｂ系ナノコンポジット磁石粉末の組成式がＲｘ（Ｆｅ１−ｕＣｏｕ）１００−ｘ−ｙ−ｚＢｙＭｚ、（Ｒ：Ｐｒ，Ｎｄ，Ｄｙの１種または２種以上、Ｍ：Ｃｒ，Ｖ，Ｍｏ，Ａｌ，Ｓｉ，Ｃｕ，Ｇａ，Ｐｂ，Ａｕ，Ｐｔ，Ａｇの１種または２種以上）で表され、組成を限定するｘ（ａｔ％）、ｙ（ａｔ％）、ｚ（ａｔ％）及びｕが以下の範囲である異方性ボンド磁石を併せて提案する。
３≦ｘ≦６、１０≦ｙ≦３０、０＜ｚ≦１０、０＜ｕ≦０．５
【００１５】
【発明の実施の形態】
この発明において、Ｒ２Ｆｅ１４Ｂ正方晶相からなる再結晶集合組織の磁石粉末は、Ｒ−Ｆｅ−Ｂ系合金鋳塊あるいは前記鋳塊を粗粉砕して得られた粗粒を均質化処理するか、または、均質化処理せずにＨ２ガス雰囲気中で昇温し、温度７５０℃〜９５０℃に３０分〜８時間のＨ２ガス雰囲気中に保持した後、引き続いて温度７５０℃〜９５０℃に５分〜４時間の真空雰囲気中に保持した後、冷却し、粉砕して得られるものである。
【００１６】
かかる異方性Ｒ−Ｆｅ−Ｂ系磁石粉末の平均粒度を５μｍ〜５００μｍに限定した理由は、５μｍ未満では酸化し易く作業中に燃える恐れがあり、また、５００μｍを超えると磁石粉末として実用的ではないので好ましくないことにあり、好ましい平均粒度は１０μｍ〜３００μｍである。
【００１７】
また、異方性Ｒ−Ｆｅ−Ｂ系磁石粉末の平均再結晶粒径は、０．０５μｍ未満では着磁が困難となり、５０μｍを超えるとｉＨｃ（保磁力）が５ｋＯｅ以下となり、磁気特性が低下するため、０．０５μｍ〜５０μｍの範囲とし、好ましい平均再結晶粒径は０．１μｍ〜１０μｍである。
異方性磁石粉末の配合量が４５ｗｔ％未満では等方性磁石粉末の比率が多くなり、初期磁気特性が低下し、９８ｗｔ％を越えると等方性磁石粉末の添加効果、すなわち、充填率の向上による耐候性、磁気特性の向上効果が低下し、また、樹脂量の低下による磁石強度が低下するため、好ましくない。
【００１８】
この発明において、異方性磁石粉末に配合混合する等方性ナノコンポジット磁石粉末の組織は、平均結晶粒径５０ｎｍ以下の体心立方鉄および鉄ホウ化物を含む軟質磁性相とＮｄ２Ｆｅ１４Ｂ型結晶を有する硬質磁性相からなり、軟質磁性相の磁化が硬質磁性相の磁化と交換相互作用により結合して、コンポジット全体としてあたかも単一の磁性相で構成されて、従来の永久磁石のように振る舞うというものであり、一般に「交換スプリング磁石」とも呼ばれる。ナノコンポジット磁性体は溶融状態から超急冷凝固法によりいったん非晶質金属を得た後、熱処理により結晶化し、更にこれを粉砕して粉末化して得る。
【００１９】
この発明において、等方性ナノコンポジット磁石粉末の平均粒度は、異方性磁石粉末の空孔部に優先的に侵入する観点から１μｍ〜５０μｍが好ましい。
また、等方性ナノコンポジット磁石粉末の配合量は、０．９ｗｔ％未満では空孔率の低減効果が少なく、耐熱性、耐候性の改善効果や磁気特性の向上効果が得られず、また４９ｗｔ％を越えるとボンド磁石の磁気特性を劣化させるので、０．９ｗｔ％〜４９ｗｔ％とする。好ましい配合量は１ｗｔ％〜３０ｗｔ％である。
【００２０】
また、バインダーとしての樹脂の配合量は、１ｗｔ％未満ではボンド磁石の強度が十分に得られず、また１０ｗｔ％を超えると磁気特性の劣化を招来するので好ましくないため、樹脂の配合量は１ｗｔ％〜１０ｗｔ％とする。
樹脂としては、熱硬化性あるいは熱可塑性の公知の樹脂で良く、固状の樹脂は溶媒にて液状化バインダーとして使用してもよく、溶媒はボンド磁石の成形前に揮発してもよい。
【００２１】
この発明の異方性Ｒ−Ｆｅ−Ｂ系磁石粉末に用いる希土類元素Ｒは、組成の１０原子％〜３０原子％を占めるが、Ｎｄ，Ｐｒ，Ｄｙ，Ｈｏ，Ｔｂのうち少なくとも１種、あるいはさらに、Ｌａ，Ｃｅ，Ｓｍ，Ｇｄ，Ｅｒ，Ｅｕ，Ｔｍ，Ｙｂ，Ｌｕ，Ｙのうち少なくとも１種を含むものが好ましい。また、通常Ｒのうち１種をもって足りるが、実用上は２種以上の混合物（ミッシュメタル、シジム等）を入手上の便宜等の理由により用いることができる。なお、このＲは純希土類元素でなくてもよく、工業上入手可能な範囲で製造上不可避な不純物を含有するものでも差し支えない。
【００２２】
Ｒは、上記系磁石粉末における必須元素であって、１０原子％未満では結晶構造がα−鉄と同一構造の立方晶組織となるため、高磁気特性、特に高保磁力が得られず、３０原子％を超えるとＲリッチな非磁性相が多くなり、残留磁束密度（Ｂｒ）が低下してすぐれた特性の永久磁石が得られない。よって、Ｒは、１０原子％〜３０原子％の範囲が望ましい。
【００２３】
Ｂは、上記系磁石粉末における必須元素であって、２原子％未満では菱面体構造が主相となり、高い保磁力（ｉＨｃ）は得られず、２８原子％を超えるとＢリッチな非磁性相が多くなり、残留磁束密度（Ｂｒ）が低下するため、すぐれた永久磁石が得られない。よって、Ｂは２原子％〜２８原子％の範囲が望ましい。
【００２４】
Ｆｅは、上記系磁石粉末において必須元素であり、６５原子％未満では残留磁束密度（Ｂｒ）が低下し、８０原子％を超えると高い保磁力が得られないので、Ｆｅは６５原子％〜８０原子％の含有が望ましい。
また、Ｆｅの一部をＣｏで置換することは、得られる磁石の磁気特性を損なうことなく、温度特性を改善することができるが、Ｃｏ置換量がＦｅの２０％を超えると、逆に磁気特性が劣化するため、好ましくない。Ｃｏの置換量がＦｅとＣｏの合計量で５原子％〜１５原子％の場合は、（Ｂｒ）は置換しない場合に比較して増加するため、高磁束密度を得るために好ましい。
【００２５】
また、Ｒ，Ｂ，Ｆｅのほか、工業的生産上不可避的不純物の存在を許容でき、例えば、Ｂの一部を４．０ｗｔ％以下のＣ、２．０ｗｔ％以下のＰ、２．０ｗｔ％以下のＳ、２．０ｗｔ％以下のＣｕのうち少なくとも１種、合計量で２．０ｗｔ％以下で置換することにより、永久磁石の製造性改善、低価格化が可能である。
【００２６】
さらに、Ａｌ，Ｔｉ，Ｖ，Ｃｒ，Ｍｎ，Ｂｉ，Ｎｂ，Ｔａ，Ｍｏ，Ｗ，Ｓｂ，Ｇｅ，Ｇａ，Ｓｎ，Ｚｒ，Ｎｉ，Ｓｉ，Ｚｎ，Ｈｆのうち少なくとも１種は、磁石粉末に対してその保磁力、減磁曲線の角型性を改善あるいは製造性の改善、低価格化に効果があるため添加することができる。なお、添加量の上限は、ボンド磁石の（ＢＨ）ｍａｘを１４ＭＧＯｅ以上とするには、（Ｂｒ）が少なくとも８ｋＧ以上必要となるため、該条件を満たす範囲が望ましい。
【００２７】
この発明において、配合混合する等方性ナノコンポジット磁石粉末の組成のＲは、Ｐｒ，Ｎｄ，Ｄｙの１種または２種以上を特定量含有のときのみ、高い磁気特性が得られ、他の希土類元素例えば、Ｃｅ，ＬａではｉＨｃが２ｋＯｅ以上の特性は得られず、重希土類元素では磁気モーメントがＮｄと逆方向に向く性質を有するため、磁化を著しく減少させる傾向があるので好ましくない。
Ｒは、３ａｔ％未満では４．０ｋＯｅ以上のｉＨｃが得られず、６ａｔ％を越えると５ｋＧ以上のＢｒが得られないので、３〜６ａｔ％とする。好ましいＲ量は３．５〜５．５ａｔ％である。
【００２８】
Ｂは、１０ａｔ％未満では超急冷法を用いても非晶質組織が得られず、熱処理しても３ｋＯｅ未満のｉＨｃしか得られず、また、３０ａｔ％を越えると５ｋＯｅ以上のｉＨｃが得られないため、１０ａｔ％〜３０ａｔ％の範囲とする。好ましい範囲は１５〜２０ａｔ％である。
【００２９】
Ｃｏは、Ｂｒ、減磁曲線の角型性および温度特性の向上に有効であるが、Ｆｅに対する置換量が５０％を越えると６ｋＧ以上のＢｒが得られないので、Ｃｏ量は０〜５０％とする。好ましい範囲は０．０１〜０．１％である。
【００３０】
Ｍは、Ｃｒ，Ｖ，Ｍｏ，Ａｌ，Ｓｉ，Ｃｕ，Ｇａ，Ｐｂ，Ａｕ，Ｐｔ，Ａｇの１種または２種以上を添加することにより、ｉＨｃの向上、Ｂｒの減磁曲線の角型性の改善向上に有効であるが、０．０１ａｔ％未満では前記効果が得られず、１０ａｔ％を越えると逆に角型性が低下するので、０．０１ａｔ％〜１０ａｔ％の添加量とする。好ましい範囲は０．０５ａｔ％〜６ａｔ％である。
【００３１】
【実施例】
実施例１
原料として真空溶解炉にて溶解鋳造し、表１に表す組成Ａ，Ｂ，Ｃを有するＲ−Ｆｅ−Ｂ系磁石用合金鋳塊を得た。これらの合金鋳塊を温度１１２０℃、時間１０時間でＡｒ雰囲気中にて均質化処理を行った。
前記鋳塊を加熱炉に挿入し、７６０ＴｏｒｒのＨ２ガスとして、加熱炉内の温度を室温から温度８５０℃に上昇し、引き続いて温度８５０℃に３時間保持した後、８５０℃に１時間保持して脱Ｈ２を行って、真空度１×１０−５Ｔｏｒｒになるまで排気冷却した。
【００３２】
その後、鋳塊をＡｒ雰囲気中で３００μｍ以下になるまで粉砕して、Ｒ−Ｆｅ−Ｂ系磁石粉末を得た。得られた磁石粉末は平均結晶粒径０．５μｍのＲ２Ｆｅ１４Ｂ正方晶相からなる再結晶粒の集合組織を有する異方性磁石粉末であった。
【００３３】
また、添加配合するＲ−Ｆｅ−Ｂ系ナノコンポジット磁石粉末は表２に表す組成ａ，ｂ，ｃの合金を溶製後、メルトスピニング装置を用いて、周速度２０ｍ／ｓで回転する銅製ロール上に径０．８ｍｍの石英ノズルより噴射して、幅２〜３ｍｍの非晶質薄帯を得た。
前記薄帯を１５℃／分の昇温速度でＡｒガス雰囲気中で加熱し、６３０℃に約５分間保持して冷却後、粉砕し、平均結晶粒径５０μｍ以下の体心立方鉄および鉄ホウ化物を含む軟質磁性相とＮｄ２Ｆｅ１４Ｂ型結晶を有する硬質磁性相からなる平均粒径３．８μｍの等方性ナノコンポジット磁石粉末を得た。
【００３４】
前記のごとく、得られた平均粒径１５０μｍの異方性磁石粉末８７ｗｔ％と、前記の平均粒径３．８μｍの等方性ナノコンポジット磁石粉末１０ｗｔ％とエポキシ樹脂３ｗｔ％を表３のごとく配合混合後、１２ｋＯｅの磁界中で、成形圧７ｔｏｎ／ｃｍ２で成形後、温度１５０℃で１時間保持して硬化し、異方性ボンド磁石を得た。
【００３５】
得られた異方性ボンド磁石の磁気特性、角型性および空孔率と耐候性試験結果を表３に表す。
また、耐熱性、耐候性試験の試験条件は大気中で１００℃×１０００時間の条件で、試験中の磁束の経時変化を測定した。なお、磁束の経時変化試験方法は試験片を着磁した後、磁束を測定し、ついで大気中にて１００℃に１０００時間放置後、再び試験片を着磁し磁束を測定し、放置前の磁束からの低下率を算出した。
【００３６】
実施例２
実施例１の表１に表す組成Ａ，Ｂ，Ｃを有するＲ−Ｆｅ−Ｂ系異方性磁石粉末と、実施例１と同一条件で製造した表２に表す組成ｄ，ｅ，ｆの等方性ナノコンポジット磁石粉末を用い、異方性磁石粉末７８ｗｔ％と、等方性ナノコンポジット磁石粉末２０ｗｔ％とエポキシ樹脂２ｗｔ％を、表３のごとく配合混合後、１２ｋＯｅの磁界中で、成形圧７ｔｏｎ／ｃｍ２で成形後、温度１５０℃で１時間保持して硬化し、異方性ボンド磁石を得た。
得られた異方性ボンド磁石の磁気特性、角型性および空孔率と耐候性試験結果を表３に表す。
【００３７】
比較例１
実施例１にて得られた磁石粉末に実施例１と同一の等方性ナノコンポジット磁石粉末を配合混合しない以外は実施例１と同一の製造条件にて異方性ボンド磁石を作成し、得られた異方性ボンド磁石の磁気特性、角型性および空孔率と耐候性試験結果を表３に表す。
【００３８】
比較例２
実施例１にて得られた異方性磁石粉末を用い、またＳｍ１０．５ａｔ％−Ｆｅ８９．５ａｔ％の組成の合金を１１００℃に５０時間の溶体化処理してＮ２ガス雰囲気中でジョークラッシャーおよびパワーミルにて粒径１５０μｍ以下に粉砕後、ＮＨ３＋Ｈ２混合ガス流気中で４００℃、３時間の窒化処理を行った後冷却し、ジェットミルを用いて微粉砕し、粒径３μｍのＳｍ１０ａｔ％−Ｆｅ７７ａｔ％−Ｎ１３ａｔ％組成の磁石粉末を得た。
前記異方性磁石粉末とＳｍ−Ｆｅ−Ｎ系磁石粉末を実施例１との同一の配合比率および同一製造条件に異方性ボンド磁石を作成し、得られた異方性ボンド磁石の磁気特性、角型性および耐候性試験結果および空孔率の結果を表３に表す。
【００３９】
【表１】
0003623564.tif 000002
【００４０】
【表２】
0003623564.tif 000003
【００４１】
【表３】
0003623564.tif 000004
【００４２】
【発明の効果】
この発明による異方性ボンド磁石は、Ｒ−Ｆｅ−Ｂ系合金鋳塊あるいは前記鋳塊を粉砕して得られた粗粉砕粉を、特定の熱処理条件のＨ２処理法により、特定の平均再結晶粒径を有する正方晶のＲ２Ｆｅ１４Ｂ相の再結晶粒集合組織を有する異方性磁石粉末となし、バインダーの樹脂との配合混合前、あるいは配合混合と同時もしくは配合混合後に微細なＲ−Ｆｅ−Ｂ系等方性ナノコンポジット磁石粉末を所定量配合、混合し、成形硬化して、ボンド磁石中の空孔率が減少して磁石内へのＯ２、Ｈ２Ｏの侵入が抑制されるのに加えて、成形時に磁石粉末の割れを抑制でき、ボンド磁石中の非常に活性な金属破面が減少するので実施例に明らかなように、耐熱性、耐候性は一段と向上し、同時にＢｒ、（ＢＨ）ｍａｘ、角型性が向上する。